(57)【特許請求の範囲】
【請求項１】
基体と、
紫外線硬化樹脂を含む装飾層と、
前記基体と前記装飾層との間に設けられ、熱硬化樹脂を含むと共に１０μｍ以上５０μｍ以下の厚さを有する接着層と
を備え、
前記接着層は、前記装飾層に隣接すると共に、多孔質構造を有する、
積層体。
【請求項２】
前記基体は、鉄、アルミニウム、チタン、真鍮、ステンレス、銅、アクリロニトリルとブタジエンとスチレンとの共重合体、アクリル樹脂、ナイロン、ポリエチレン、ポリスチレン、ポリカーボネートおよびポリ塩化ビニルのうちの少なくとも１種を含み、
前記紫外線硬化樹脂は、ポリアクリル酸エステルを含み、
前記熱硬化樹脂は、ウレタン樹脂、フェノール樹脂、不飽和ポリエステル、尿素樹脂、メラミン樹脂およびエポキシ樹脂のうちの少なくとも１種の熱硬化反応物を含む、
請求項１記載の積層体。
【請求項３】
前記ウレタン樹脂は、ビニルウレタン樹脂を含む、
請求項２記載の積層体。
【請求項４】
前記接着層は、前記基体に隣接する、
請求項１ないし請求項３のいずれか１項に記載の積層体。
【請求項５】
前記装飾層は、紫外線（ＵＶ）印刷層である、
請求項１ないし請求項４のいずれか１項に記載の積層体。
【請求項６】
前記装飾層は、着色材料を含む、
請求項１ないし請求項５のいずれか１項に記載の積層体。
【請求項７】
さらに、前記装飾層の上に設けられると共に硬化樹脂を含む保護層を備えた、
請求項１ないし請求項６のいずれか１項に記載の積層体。
【請求項８】
熱硬化性樹脂および有機溶剤を含むと共に前記有機溶剤の重量が前記熱硬化性樹脂の重量に対して４倍以上である第１溶液を準備し、
基体の上に、前記第１溶液を供給し、
前記基体の上に供給された前記第１溶液を加熱することにより、熱硬化樹脂を含むと共に１０μｍ以上５０μｍ以下の厚さを有する接着層を形成し、
前記接着層の上に、紫外線硬化性樹脂を含む第２溶液を供給し、
前記接着層の上に供給された前記第２溶液に紫外線を照射することにより、紫外線硬化樹脂を含む装飾層を形成する、
積層体の製造方法。
【請求項９】
前記有機溶剤の重量は、前記熱硬化性樹脂の重量に対して１２倍以下である、
請求項８記載の積層体の製造方法。
【請求項１０】
前記第１溶液は、硬化剤を含み、
前記有機溶剤の重量は、前記硬化剤の重量に対して１７．５倍以上である、
請求項８または請求項９に記載の積層体の製造方法。
【請求項１１】
前記有機溶剤の重量は、前記硬化剤の重量に対して２６倍以下である、
請求項１０記載の積層体の製造方法。
【請求項１２】
前記有機溶剤は、トルエン、アセトンおよびエチレングリコールモノブチルエーテルのうちの少なくとも１種を含む、
請求項８ないし請求項１１のいずれか１項に記載の積層体の製造方法
【請求項１３】
スプレー法を用いて前記接着層を形成する、
請求項８ないし請求項１２のいずれか１項に記載の積層体の製造方法。
【請求項１４】
インクジェット法を用いて前記装飾層を形成する、
請求項８ないし請求項１３のいずれか１項に記載の積層体の製造方法。
【発明の詳細な説明】
【技術分野】
【０００１】
本技術は、基体に装飾層が設けられた積層体、およびその積層体の製造方法に関する。
【背景技術】
【０００２】
多様な分野において、基体の上に装飾層が設けられている。この装飾層を用いて、所望の色彩および図柄となるように、基体の表面にデザインを施すことができる。
【０００３】
装飾層の形成材料としては、さまざまな材料が用いられている。具体的には、装飾層の耐摩耗性を向上させるために、紫外線硬化樹脂などの反応性樹脂が用いられている（例えば、特許文献１〜３参照。）。また、装飾層の耐剥離性を向上させるために、基体と装飾層との間にアンカー層が挿入されている（例えば、特許文献４参照。）。
【先行技術文献】
【特許文献】
【０００４】
【特許文献１】特公平０１−０１７２７７号公報
【特許文献２】特許第２６２９７３２号明細書
【特許文献３】特開平０８−０５８０２１号公報
【特許文献４】特開２０１４−０５１０７５号公報
【発明の概要】
【発明が解決しようとする課題】
【０００５】
装飾層の耐剥離性および耐摩耗性に関するさまざまな検討がなされている。しかしながら、益々高くなる要求に応えるには、その耐剥離性および耐摩耗性に関しては未だ改善の余地がある。
【０００６】
本発明はかかる問題点に鑑みてなされたもので、その目的は、装飾層の耐剥離性および耐摩耗性を向上させることが可能な積層体およびその製造方法を提供することにある。
【課題を解決するための手段】
【０００７】
本発明の積層体は、基体と、紫外線硬化樹脂を含む装飾層と、基体と装飾層との間に設けられ、熱硬化樹脂を含むと共に１０μｍ以上５０μｍ以下の厚さを有する接着層とを備え、その接着層が装飾層に隣接すると共に多孔質構造を有するものである。
【０００８】
本発明の積層体の製造方法は、熱硬化性樹脂および有機溶剤を含むと共に有機溶剤の重量が熱硬化性樹脂の重量に対して４倍以上である第１溶液を準備し、基体の上に第１溶液を供給し、その基体の上に供給された第１溶液を加熱することにより、熱硬化樹脂を含むと共に１０μｍ以上５０μｍ以下の厚さを有する接着層を形成し、その接着層の上に紫外線硬化性樹脂を含む第２溶液を供給し、その接着層の上に供給された第２溶液に紫外線を照射することにより、紫外線硬化樹脂を含む装飾層を形成するものである。
【発明の効果】
【０００９】
本発明の積層体によれば、基体と、紫外線硬化樹脂を含む装飾層との間に、熱硬化樹脂を含む接着層が設けられており、その接着層の厚さが１０μｍ以上５０μｍ以下であると共に、その装飾層に隣接する接着層が多孔質構造を有する。よって、装飾層の耐剥離性および耐摩耗性を向上させることができる。
また、本発明の積層体の製造方法によれば、基体の上に、有機溶剤の重量が熱硬化性樹脂の重量に対して４倍以上である第１溶液を供給したのち、その第１溶液を加熱することにより、熱硬化樹脂を含むと共に１０μｍ以上５０μｍ以下の厚さを有する接着層を形成する。また、接着層の上に、紫外線硬化性樹脂を含む第２溶液を供給したのち、その第２溶液に紫外線を照射することにより、紫外線硬化樹脂を含む装飾層を形成する。よって、装飾層の耐剥離性および耐摩耗性を向上させることができる。
【図面の簡単な説明】
【００１０】
【図１】本発明の一実施形態の積層体の構成を表す断面図である。
【図２】図１に示した積層体の構成に関する第１変形例を表す断面図である。
【図３】図１に示した積層体の構成に関する第２変形例を表す断面図である。
【図４】図１に示した積層体の構成に関する第３変形例を表す断面図である。
【発明を実施するための形態】
【００１１】
以下、本発明の一実施形態に関して、図面を参照して詳細に説明する。なお、説明する順序は、下記の通りである。
１．積層体
２．積層体の製造方法
３．作用および効果
４．変形例
【００１２】
＜１．積層体＞
まず、本発明の一実施形態の積層体に関して説明する。
【００１３】
ここで説明する積層体は、工業分野および商業分野などの各種用途に適用可能である。この積層体が適用される用途は、装飾層により基体の表面が装飾されることを要する用途であれば、特に限定されない。
【００１４】
一例を挙げると、積層体が適用される用途は、自動車、家庭用電気製品、建築用材料および文房具などであり、これ以外の用途でもよい。
【００１５】
［積層体の全体構成］
図１は、積層体の断面構成を表している。なお、図１では、積層体の構成を模式的に示しているため、その積層体を構成する一連の層の厚さは、後述する接着層２の厚さを除き、任意に設定可能である。
【００１６】
この積層体は、図１に示したように、基体１と、接着層２と、装飾層３とを備えている。
【００１７】
［基体］
基体１は、例えば、金属および樹脂（高分子化合物）のうちのいずれか１種類または２種類以上を含んでいる。すなわち、基体１は、金属だけを含んでいてもよいし、樹脂だけを含んでいてもよいし、双方を含んでいてもよい。
【００１８】
基体１が金属および樹脂の双方を含む場合とは、例えば、基体１が金属と樹脂との混合物である場合、基体１の一部分が金属により形成されていると共に他の部分が樹脂により形成されている場合、基体１が１層以上の金属層と１層以上の樹脂層とを含む多層である場合などが考えられる。
【００１９】
金属は、単体でもよいし、合金でもよい。この金属は、例えば、鉄、アルミニウム、チタン、真鍮、ステンレスおよび銅などであり、中でも、鉄、アルミニウムおよびステンレスなどが好ましい。基体１に対する接着層２の密着性が高くなるからである。なお、ステンレスの種類は、特に限定されないが、例えば、ＳＵＳ３０４などである。
【００２０】
樹脂は、単独重合体でもよいし、共重合体でもよい。この樹脂は、例えば、アクリロニトリルとブタジエンとスチレンとの共重合体、アクリル樹脂、ナイロン、ポリエチレン、ポリスチレン、ポリカーボネートおよびポリ塩化ビニルなどである。中でも、アクリロニトリルとブタジエンとスチレンとの共重合体、ポリエチレン、ポリスチレンおよびポリカーボネートなどが好ましい。基体１に対する接着層２の密着性が高くなるからである。
【００２１】
この基体１は、剛性を有していてもよいし、可撓性を有していてもよい。具体的には、基体１が金属を含む場合には、その基体１は、例えば、剛性を有する金属基板でもよいし、可撓性を有する金属箔でもよい。基体１が樹脂を含む場合には、その基体１は、例えば、剛性を有する樹脂基板でもよいし、可撓性を有する樹脂フィルムでもよい。
【００２２】
また、基体１は、単層でもよいし、多層でもよい。このように単層でも多層でもよいことは、接着層２および装飾層３のそれぞれに関しても同様である。多層である基体１において、その基体１を構成する各層は、上記したように、金属だけを含んでいてもよいし、樹脂だけを含んでいてもよいし、双方を含んでいてもよい。
【００２３】
なお、基体１は、必要に応じて、１層または２層以上の機能層を含んでいてもよい。この機能層は、積層体が適用される用途などに応じた特定の機能を発揮する層である。この機能層の有無、種類および層数などは、例えば、積層体が適用される用途（要求性能など）に応じて任意に設定可能である。なお、機能層は、基体１の片面（上面または下面）だけに設けられていてもよいし、両面に設けられていてもよい。
【００２４】
一例を挙げると、基体１が金属である場合には、機能層は、基体１と接着層２との密着性を高くするための下地層（表面処理層）などである。
【００２５】
上記以外の基体１の構成は、特に限定されない。例えば、基体１の厚さおよび形状などは、任意に設定可能である。
【００２６】
［接着層］
接着層２は、基体１に対する装飾層３の密着性を向上させるために、その基体１と装飾層３との間に設けられている。この接着層２は、例えば、基体１の上面全体を被覆している。
【００２７】
基体１と接着層２との間には、必要に応じて、他の層が介在していてもよいし、他の層が介在していなくてもよい。この他の層は、例えば、接着層２以外の他の接着層などである。
【００２８】
中でも、基体１と接着層２との間に他の層は介在しておらず、その接着層２は基体１に隣接（接触）していることが好ましい。接着層２による接着機能が効果的に発揮されるため、基体１と接着層２との密着性が向上するからである。
【００２９】
接着層２と装飾層３との間には、必要に応じて、上記した他の層が介在していてもよいし、他の層が介在していなくてもよい。中でも、接着層２と装飾層３との間に他の層は介在しておらず、その接着層２は装飾層３に隣接していることが好ましい。接着層２による接着機能が効果的に発揮されるため、接着層２と装飾層３との密着性が向上するからである。
【００３０】
この接着層２は、熱硬化樹脂のうちのいずれか１種類または２種類以上を含んでおり、その熱硬化樹脂は、熱硬化性樹脂のうちのいずれか１種類または２種類以上の硬化反応物である。熱硬化樹脂は、基体１の材質に依存せずに、その基体１に対して高い密着性を有するからである。熱硬化樹脂は、後述する紫外線硬化樹脂を含む装飾層３に対しても、高い密着性を有するからである。これにより、基体１と装飾層３とが接着層２を介して強固に結合される。
【００３１】
熱硬化樹脂は、例えば、硬化剤のうちのいずれか１種類または２種類以上を用いた熱硬化性樹脂の硬化反応物でもよい。この場合には、積層体の製造工程において、熱硬化性樹脂が加熱されると、その熱硬化性樹脂と硬化剤とが硬化反応するため、熱硬化樹脂が形成される。
【００３２】
熱硬化樹脂の種類は、特に限定されない。接着層２が熱硬化樹脂を含んでいれば、その熱硬化樹脂の種類に依存せずに、接着層２と基体１との密着性が向上すると共に、その接着層２と装飾層３との密着性も向上するからである。また、接着層２自体の物理的強度が高くなるため、その接着層２が劈開しにくくなるからである。
【００３３】
熱硬化性樹脂の種類は、特に限定されないが、例えば、ウレタン樹脂、フェノール樹脂、不飽和ポリエステル、尿素樹脂、メラミン樹脂およびエポキシ樹脂などである。中でも、ウレタン樹脂が好ましい。ウレタン樹脂とは、ウレタン結合（−ＮＨ−Ｃ（＝Ｏ）−Ｏ−）を含む樹脂の総称である。このウレタン樹脂の種類は、特に限定されない。ウレタン結合を含む樹脂であれば、その樹脂の種類に依存せずに、熱硬化性樹脂としての機能が十分に発揮されるからである。
【００３４】
特に、ウレタン樹脂は、例えば、ビニルウレタン樹脂などであることが好ましい。反応性に優れているため、硬化反応が進行しやすいと共に、十分な密着性が得られるからである。また、硬化反応物は優れた物理的強度を有するため、十分な物理的強度が得られるからである。
【００３５】
硬化剤の種類は、特に限定されないが、例えば、イソシアネート樹脂などである。イソシアネート樹脂とは、イソシアネート基（−Ｎ＝Ｃ＝Ｏ）を含む樹脂の総称である。このイソシアネート樹脂の種類は、特に限定されない。イソシアネート基（−ＮＣＯ）を含む樹脂であれば、その樹脂の種類に依存せずに、硬化剤としての機能が発揮されるからである。
【００３６】
中でも、イソシアネート樹脂は、トリレンジイソシアネート（ＴＤＩ）とポリエステルポリオールとの反応物、およびジフェニルメタンジイソシアネート（ＭＤＩ）などであることが好ましい。反応性に優れているため、硬化反応が進行しやすいからである。
【００３７】
これらのことから、熱硬化樹脂は、例えば、ウレタン樹脂とイソシアネート樹脂との硬化反応物を含んでいることが好ましい。この硬化反応物では、例えば、ウレタン樹脂がポリイソシアネート樹脂を介して架橋などしていると考えられる。
【００３８】
熱硬化性樹脂と硬化剤との混合比は、特に限定されない。接着層２が熱硬化性樹脂と硬化剤との硬化反応物を含んで入れば、上記した混合比に依存せずに、優れた密着性および優れた物理的強度が得られるからである。
【００３９】
特に、熱硬化樹脂を含んでいる接着層２の厚さは、約１０μｍ〜５０μｍであり、好ましくは約１０μｍ〜３０μｍである。接着層２の厚さが適正化されるため、基体１に対する接着層２の密着性が特異的に向上するからである。
【００４０】
詳細には、接着層２の厚さが１０μｍよりも小さい場合には、その接着層２が薄すぎるため、基体１に対する接着層２の密着性が不足する。一方、接着層２の厚さが５０μｍよりも大きい場合には、その接着層２が厚すぎるため、かえって基体１に対する接着層２の密着性が低下する。よって、いずれの場合においても、接着層２を用いているにもかかわらず、装飾層３が接着層２と一緒に基体１から剥離しやすくなる。
【００４１】
これに対して、接着層２の厚さが１０μｍ〜５０μｍであると、基体１と装飾層２との間に介在する接着層２の厚さが適正化されるため、上記したように、基体１に対する接着層２の密着性が特異的に向上する。これにより、基体１に対して装飾層３が接着層２を介して著しく強固に結合される。
【００４２】
ここで説明した接着層２の適正な厚さ（＝約１０μｍ〜５０μｍ）は、上記したように、基体１と装飾層３（紫外線硬化樹脂）との間に接着層２（熱硬化樹脂）が介在している場合にだけ適用される特別な条件である。
【００４３】
なお、接着層２は、例えば、後述するように、多孔質構造を有していることが好ましい。基体１に対する接着層２の密着性がより向上すると共に、装飾層３に対する接着層２の密着性もより向上するからである。
【００４４】
上記以外の接着層２の構成は、特に限定されない。
【００４５】
［装飾層］
装飾層３は、例えば、図１に示したように、接着層２の上面全体を被覆している。
【００４６】
この装飾層３は、紫外線硬化樹脂のうちのいずれか１種類または２種類以上を含んでいる。紫外線硬化樹脂は、優れた物理的強度を有しているため、装飾層３の物理的強度が確保されるからである。なお、装飾層３は、例えば、後述するように、紫外線（ＵＶ）印刷層でもよい。装飾層３の形成効率が向上するからでる。
【００４７】
この紫外線硬化樹脂は、後述するように、紫外線硬化性樹脂の硬化反応物である。すなわち、積層体の製造工程では、紫外線硬化性樹脂に紫外線が照射されると、その紫外線硬化性樹脂が硬化反応するため、紫外線硬化樹脂が形成される。
【００４８】
紫外線硬化樹脂の種類は、特に限定されない。装飾層３が紫外線硬化樹脂を含んでいれば、その紫外線硬化樹脂の種類に依存せずに、装飾層３自体の物理的強度が確保されるからである。
【００４９】
中でも、紫外線硬化樹脂は、例えば、アクリル酸エステルの硬化反応物（ポリアクリル酸エステル）などであることが好ましい。装飾層３と接着層２との密着性が著しく向上すると共に、その装飾層３の物理的強度も著しく向上するからである。
【００５０】
ポリアクリル酸エステルの種類は、特に限定されない。ポリアクリル酸エステルであれば、エステルの種類に依存せずに、優れた密着性および優れた物理的強度が得られるからである。このポリアクリル酸エステルは、例えば、ポリアクリル酸メチル、ポリアクリル酸エチル、ポリアクリル酸ブチル、ポリアクリル酸２−エチルヘキシル、ポリアクリル酸２−ジメチルアミノエチルおよびポリアクリル酸２−ヒドロキシエチルなどであり、これ以外でもよい。
【００５１】
上記以外の装飾層３の構成は、特に限定されない。例えば、装飾層３の厚さなどは、任意に設定可能である。一例を挙げると、装飾層３の厚さは、約８μｍ〜４０μｍである。
【００５２】
［添加剤］
なお、接着層２および装飾層３のそれぞれは、必要に応じて、添加剤などの他の材料のうちのいずれか１種類または２種類以上を含んでいてもよい。この添加剤の有無および種類などは、例えば、積層体が適用される用途（要求性能など）に応じて決定される。
【００５３】
具体的には、積層体の最上層である装飾層３は、例えば、着色材料のうちのいずれか１種類または２種類以上を含んでいることが好ましい。所望の色となるように装飾層３を着色することにより、その装飾層３を利用して積層体の表面に所望のデザインを施すことができるからである。もちろん、着色材料の色数は、１色だけでもよいし、２色以上でもよい。
【００５４】
着色材料の種類は、特に限定されない。この着色材料は、例えば、顔料および染料などである。
【００５５】
一例を挙げると、着色材料の種類は、以下の通りである。白色（ホワイト）の着色材料は、例えば、酸化チタンなどである。黒色（ブラック）の着色材料は、カーボンブラックなどである。赤（マゼンタ）色の着色材料は、例えば、酸化鉄などである。青（シアン）色の着色材料は、例えば、銅フタロシアニン化合物などである。黄（イエロー）色の着色材料は、例えば、ニッケル化合物などである。
【００５６】
＜２．積層体の製造方法＞
次に、積層体の製造方法に関して説明する。
【００５７】
なお、以下では、既に説明した積層体のうちの各層の構成および形成材料などに関する説明を適宜省略する。
【００５８】
積層体を製造する場合には、上記した構成となるように、基体１の上に接着層２および装飾層３をこの順に形成する。この場合には、接着層２の厚さを約１０μｍ〜５０μｍとする。
【００５９】
上記した構成となるように積層体を製造できれば、その積層体の製造方法に関する詳細は、特に限定されない。中でも、接着層２の厚さを制御しやすくするために、例えば、以下で説明する手順により、積層体を製造することが好ましい。
【００６０】
最初に、熱硬化性樹脂を含む第１溶液（以下、「熱硬化性樹脂溶液」と呼称する。）を調製する。この熱硬化性樹脂溶液を調製する場合には、例えば、熱硬化性樹脂と、有機溶剤と、必要に応じて添加剤などとを混合したのち、その混合物を撹拌する。
【００６１】
この熱硬化性樹脂溶液は、多量の有機溶剤を含んでいる。具体的には、熱硬化性樹脂溶液中における有機溶剤の含有量（重量）は、その熱硬化性樹脂溶液中における熱硬化性樹脂の含有量（重量）に対して、４倍以上である。上記した適正な厚さ（＝約１０μｍ〜５０μｍ）となるように接着層２を形成しやすいからである。
【００６２】
中でも、有機溶剤の重量は、熱硬化性樹脂の重量に対して、１２倍以下であることが好ましい。有機溶剤の重量が過剰になると、熱硬化性樹脂溶液の粘度が低くなりすぎるため、接着層２を形成すること自体が困難になる可能性があるからである。
【００６３】
なお、熱硬化性樹脂溶液は、上記したように、硬化剤を含んでいてもよい。熱硬化性樹脂溶液中における硬化剤の含有量（重量）は、特に限定されないが、例えば、熱硬化性樹脂の含有量（重量）に対して、０．２倍〜０．６倍程度であることが好ましい。硬化剤を用いて、熱硬化性樹脂を十分に硬化反応させることができるからである。
【００６４】
硬化剤の重量に対する有機溶剤の重量は、特に限定されないが、例えば、有機溶剤の重量は、硬化剤の重量に対して、１７．５倍以上であることが好ましいと共に、２６倍以下であることが好ましい。上記した適正な厚さとなるように接着層２を形成しやすいからである。
【００６５】
有機溶剤の種類は、特に限定されないが、例えば、トルエン、アセトンおよびエチレングリコールモノブチルエーテルなどのうちのいずれか１種類または２種類以上であることが好ましい。揮発性（速乾性）に優れているため、多孔質構造を有する接着層２が形成されやすくなるからである。
【００６６】
中でも、エチレングリコールモノブチルエーテルがより好ましい。揮発性が著しく高いため、多孔質構造を有する接着層２がより形成されやすくなるからである。
【００６７】
続いて、基体１の上に、熱硬化性樹脂溶液を供給する。この場合には、例えば、スプレー法、印刷法および塗布法などのうちのいずれか１種類または２種類以上を用いて、基体１の上面に熱硬化性樹脂溶液を塗布する。この印刷法は、例えば、パット印刷法およびシルク印刷法などである。塗布法では、例えば、スピンコート法などを用いてもよいし、刷毛などの塗布用具を用いてもよい。
【００６８】
続いて、基体１の上に供給された熱硬化性樹脂溶液を加熱する。この加熱処理により、熱硬化性樹脂溶液中において熱硬化性樹脂が硬化反応するため、その熱硬化性樹脂の硬化反応物（熱硬化樹脂）が形成される。熱硬化性樹脂溶液が硬化剤を含む場合には、熱硬化性樹脂と硬化剤とが硬化反応するため、その熱硬化性樹脂と硬化剤との硬化反応物（熱硬化樹脂）が形成される。よって、熱硬化樹脂を含む接着層２が形成される。
【００６９】
加熱方法および加熱条件は、特に限定されない。例えば、乾燥炉などのうちのいずれか１種類または２種類以上を用いて加熱処理を行う。加熱温度は、例えば、６０℃〜１８０℃である。加熱時間は、例えば、１０分間〜６０分間である。この加熱条件は、例えば、基体１の種類などに応じて任意に設定可能である。
【００７０】
ここで、接着層２が多孔質構造を有していることが好ましい理由は、以下の通りである。
【００７１】
熱硬化性樹脂溶液が多量の有機溶剤を含んでいると、その熱硬化性樹脂溶液の粘度は、十分に低くなる。この場合には、接着層２の形成方法としてスプレー法などを用いると、熱硬化性樹脂溶液の微細な粒子が基体１の表面に堆積されるため、多孔質構造を有する接着層２が形成されやすくなる。これにより、装飾層３の形成工程において、後述する紫外線硬化性樹脂溶液が接着層２の表面に供給されると、その紫外線硬化性樹脂溶液が接着層２（多孔質構造）中に含浸しやすくなる。しかも、紫外線硬化性樹脂溶液が接着層２の表面に接触すると、その紫外線硬化性樹脂溶液中に含有されている有機溶剤により接着層２が部分的に溶解（浸食）されるため、接着層２に対して装飾層３が密着しやすくなる。よって、装飾層３と接着層２とが界面において複雑に噛み合いやすくなるため、いわゆるアンカー効果を利用することにより、装飾層３が接着層２に対して著しく強固に結合される。
【００７２】
また、熱硬化性樹脂溶液の粘度が十分に低い場合において、接着層２の形成方法としてスプレー法などを用いると、上記した熱硬化性樹脂溶液の微細な粒子の堆積厚さが薄くなるため、上記した適正な厚さとなるように接着層２の厚さを制御しやすくなる。
【００７３】
なお、熱硬化性樹脂溶液に含有される有機溶剤としては、上記したように、エチレングリコールモノブチルエーテルを用いることが好ましい。揮発性（速乾性）が著しく高いため、多孔質構造を有する接着層２が形成されやすくなるからである。
【００７４】
続いて、紫外線硬化性樹脂を含む第２溶液（以下、「紫外線硬化性樹脂溶液」と呼称する。）を調製する。この紫外線硬化性樹脂溶液を調製する場合には、例えば、紫外線硬化樹脂と、有機溶剤と、必要に応じて添加剤などとを混合したのち、その混合物を撹拌する。この添加剤は、例えば、重合開始剤などである。なお、有機溶剤の種類および混合比などは、特に限定されない。
【００７５】
なお、必要に応じて、紫外線硬化性樹脂溶液中に着色材料を含有させてもよい。この場合には、１種類（１色）の紫外線硬化性樹脂溶液を用いて、単色のデザインとなるように装飾層３を形成してもよい。または、互いに色が異なる複数の紫外線硬化性樹脂溶液を用いて、インクジェット法などを用いて紫外線硬化性樹脂溶液の供給範囲を制御することにより、多色（フルカラー）のデザインとなるように装飾層３を形成してもよい。
【００７６】
続いて、接着層２の上に、紫外線硬化性樹脂溶液を供給する。この場合には、例えば、スプレー法およびインクジェット法などのうちのいずれか１種類または２種類以上を用いて、接着層２の上面に紫外線硬化性樹脂溶液を塗布する。中でも、インクジェット法を用いて、いわゆる紫外線（ＵＶ）印刷層（接着層２）を形成することが好ましい。接着層２を短時間で容易に形成できるからである。
【００７７】
続いて、接着層２の上に供給された紫外線硬化性樹脂溶液に紫外線を照射する。この照射処理により、紫外線硬化性樹脂溶液中において紫外線硬化性樹脂が硬化反応するため、その紫外線硬化性樹脂の硬化反応物（紫外線硬化樹脂）が形成される。よって、紫外線硬化樹脂を含む装飾層３が形成される。
【００７８】
照射方法および照射条件は、特に限定されない。例えば、紫外線（ＵＶ）ランプを用いて照射処理を行う。照射時間は、例えば、１秒間〜１分間である。
【００７９】
これにより、基体１の上に接着層２および装飾層３がこの順に形成されるため、積層体が完成する。
【００８０】
＜３．作用および効果＞
上記した積層体およびその製造方法によれば、基体１と装飾層３（紫外線硬化樹脂）との間に接着層２（熱硬化樹脂）が設けられており、その接着層２の厚さが１０μｍ〜５０μｍである。この場合には、上記したように、接着層２の厚さが適正化されるため、基体１に対する接着層２の密着性が特異的に向上する。これにより、基体１に対して装飾層３が著しく強固に結合される。しかも、装飾層３に含有されている紫外線硬化樹脂により、その装飾層３の物理的強度が確保される。これにより、装飾層３が基体１から剥離しにくくなると共に、その装飾層３が摩耗しにくくなる。よって、装飾層３の耐剥離性および耐摩耗性を向上させることができる。
【００８１】
特に、基体１が鉄、アルミニウム、チタン、真鍮、ステンレス、銅、アクリロニトリルとブタジエンとスチレンとの共重合体、アクリル樹脂、ナイロン、ポリエチレン、ポリスチレン、ポリカーボネートおよびポリ塩化ビニルのうちのいずれか１種類または２種類以上を含んでおり、装飾層３（紫外線硬化樹脂）がポリアクリル酸エステルを含んでおり、接着層２（熱硬化樹脂）がウレタン樹脂とイソシアネート樹脂との熱硬化反応物を含んでいれば、装飾層３の耐剥離性および耐摩耗性を十分に向上させることができる。
【００８２】
この場合には、基材１（樹脂）がアクリロニトリルとブタジエンとスチレンとの共重合体、ポリエチレン、ポリスチレンおよびポリカーボネートのうちのいずれか１種類または２種類以上を含んでいれば、装飾層３の耐摩耗性をより向上させることができる。
【００８３】
また、接着層２が基体１に隣接していると共に装飾層３に隣接していれば、その接着層２を介して基体１と装飾層３とが強固に結合されるため、より高い効果を得ることができる。
【００８４】
また、接着層２が多孔質構造を有していれば、基体１に対する接着層２の密着性がより向上すると共に、装飾層３に対する接着層２の密着性もより向上するため、より高い効果を得ることができる。
【００８５】
また、多量の有機溶剤を含む熱硬化性樹脂溶液を用いて接着層２を形成する場合において、その有機溶剤の重量が熱硬化性樹脂の重量に対して４倍以上であり、好ましくは４倍以上１２倍以下であれば、上記した適正な厚さとなるように接着層２を形成しやすくなる。よって、適正な厚さを有する接着層２を容易かつ安定に形成しやすいため、より高い効果を得ることができる。また、紫外線硬化性樹脂溶液に関して、有機溶剤の重量が硬化剤の重量に対して１７．５倍以上であり、好ましくは１７．５倍以上２６倍以下であれば、上記した適正な厚さとなるように接着層２をより形成しやすいため、さらに高い効果を得ることができる。
【００８６】
また、有機溶剤がエチレングリコールモノブチルエーテルなどを含んでおり、または熱硬化性樹脂溶液の供給方法としてスプレー法を用いれば、多孔質構造を有する接着層２を形成しやすくなるため、より高い効果を得ることができる。
【００８７】
＜４．変形例＞
［第１変形例］
図１では、装飾層３が接着層２の上面全体を被覆するようにしたが、これに限られない。
【００８８】
例えば、図１に対応する図２に示したように、装飾層３は、接着層２の上面を部分的に被覆していてもよい。この場合には、装飾層３は、例えば、複数に分割されていてもよい。この場合においても、接着層２を介して基体１と装飾層３とが結合されるため、同様の効果を得ることができる。
【００８９】
接着層２の表面を部分的に被覆するように装飾層３を形成するためには、例えば、紫外線硬化性樹脂溶液の供給方法としてインクジェット法などを用いることが好ましい。所望の領域だけに紫外線硬化性樹脂溶液が供給されるため、所望のパターン形状となるように装飾層３を形成できるからである。
【００９０】
［第２変形例］
また、例えば、図１に対応する図３に示したように、装飾層３は、接着層２の上面だけでなく側面まで被覆していてもよい。この場合には、装飾層３は、接着層２の側面だけを被覆していてもよいし、接着層２の側面だけでなく基体１の側面まで被覆していてもよい。この場合においても、接着層２を介して基体１と装飾層３とが結合されるため、同様の効果を得ることができる。
【００９１】
［第３変形例］
例えば、図１に対応する図４に示したように、積層体は、装飾層３の上に保護層４を備えていてもよい。
【００９２】
保護層４は、例えば、硬化樹脂のうちのいずれか１種類または２種類以上を含んでいる。この硬化樹脂の種類は、硬化反応により形成される樹脂であれば、特に限定されないが、例えば、常温硬化型樹脂などである。具体的には、常温硬化型樹脂は、主剤と硬化剤との硬化反応物であり、例えば、アクリルポリオールとイソシアネート樹脂との硬化反応物、ポリエステルポリオールとイソシアネート樹脂との硬化反応物、およびポリエーテルポリオールとイソシアネート樹脂との硬化反応物などである。イソシアネート樹脂の種類は、特に限定されないが、例えば、上記した接着層２に関して説明した場合と同様である。この保護層４の厚さは、特に限定されないが、例えば、約１５μｍ以上である。この場合の保護層４の厚さは、約１５μｍ以上であれば、任意に設定可能である。
【００９３】
この保護層４は、優れた物理的強度を有する硬化樹脂を含んでいるため、装飾層３を物理的に保護する役割を果たす。よって、保護層４を備えた積層体では、装飾層３がより摩耗しにくくなるため、その装飾層３の耐摩耗性をより向上させることができる。なお、保護層４を備えた積層体では、装飾層３の耐候性なども向上させることができる。
【実施例】
【００９４】
本発明の具体的な実施例に関して、詳細に説明する。なお、説明する順序は、下記の通りである。
１．積層体の作製および評価１
１−１．作製
１−２．評価
２．積層体の作製および評価２
２−１．作製
２−２．評価
【００９５】
＜１．積層体の作製および評価１＞
まず、接着層２の有無および厚さと積層体の耐剥離性および耐摩耗性との関係を調べるために、以下の手順により、図１に示した積層体を作製した。
【００９６】
＜１−１．作製＞
（実験例１−１〜１−６）
最初に、熱硬化性樹脂（ビニルウレタン樹脂）と、硬化剤（トリレンジイソシアネートとポリエステルポリオールとの反応物）と、有機溶剤（エチレングリコールモノブチルエーテル）とを混合したのち、その混合物を撹拌することにより、熱硬化性樹脂溶液を調整した。この場合には、熱硬化性樹脂の重量に対する有機溶剤の重量の倍率（溶剤比Ａ：倍）を４倍にすると共に、硬化剤の重量に対する有機溶剤の重量の倍率（溶剤比Ｂ：倍）を２０倍にした。
【００９７】
続いて、基体１（真鍮）の上面に熱硬化性樹脂溶液を塗布したのち、乾燥炉を用いて熱硬化性樹脂溶液を加熱（加熱温度＝７０℃〜１００℃，加熱時間＝２０分間）することにより、表１に示した厚さとなるように、熱硬化性樹脂と硬化剤との硬化反応物（熱硬化樹脂）を含む接着層２を形成した。この場合には、熱硬化性樹脂溶液の塗布量を変更することにより、接着層２の厚さを調整した。
【００９８】
続いて、紫外線硬化性樹脂（アクリル酸メチルおよびアクリル酸エチルなどのアクリル酸エステル）と、重合開始剤と、着色材料（カーボンブラック）と、有機溶剤（二アクリル酸ヘキサメチレン）とを混合したのち、その混合物を撹拌することにより、紫外線硬化性樹脂溶液を調整した。この紫外線硬化性樹脂溶液は、いわゆる黒色の紫外線（ＵＶ）インクである。
【００９９】
続いて、インクジェット法を用いて接着層２の上面に紫外線硬化性樹脂溶液を塗布したのち、ＵＶランプを用いて紫外線硬化性樹脂溶液に紫外線を照射することにより、紫外線硬化性樹脂の硬化反応物（紫外線硬化樹脂）を含む装飾層３を形成した。この場合には、紫外線の照射工程において照射時間＝１分間とした。
【０１００】
これにより、基体１の上に接着層２および装飾層３がこの順に形成されたため、積層体が完成した。
【０１０１】
（実験例１−７）
接着層２を形成しなかったことを除き、実験例１−１〜１−６と同様の手順により、積層体を作製した。
【０１０２】
（実験例１−８〜１−１９）
表２に示したように、基体１の材質を変更したことを除き、実験例１−３と同様の手順により、積層体を作製した。
【０１０３】
ここで作製された一連の積層体の構成は、表１および表２に示した通りである。
【０１０４】
＜１−２．評価＞
積層体の耐剥離性および耐摩耗性を調べたところ、表１および表２に示した結果が得られた。
【０１０５】
耐剥離性を調べるためには、ＪＩＳ  Ｋ５４００−８．５（ＪＩＳ  Ｄ０２０２）に準拠して碁盤目試験を実施したのち、装飾層３の状態を目視で観察して、その装飾層３の剥離の有無を判定した。
【０１０６】
耐摩耗性を調べるためには、ＪＩＳ  Ｌ  ０８４９  ＩＩ形に準拠して摩擦試験を実施して、装飾層３の表面状態を５段階評価（５が最良、１が最悪）した。また、旧ＪＩＳ  Ｋ５４００に準拠して鉛筆硬度試験を実施したのち、装飾層３の表面を目視で観察して、傷の発生の有無を判定した。この鉛筆硬度試験を実施する場合には、三菱鉛筆株式会社製のユニ鉛筆（２Ｈ，６Ｈ）を使用した。
【０１０７】
【表１】
0005938812.tif 000002
【０１０８】
【表２】
0005938812.tif 000003
【０１０９】
基体１と、紫外線硬化樹脂を含む装飾層３との間に、熱硬化樹脂を含む接着層２を設けなかった場合（実験例１−７）には、装飾層３が基体１から剥離すると共に、その装飾層３の表面に傷が発生した。
【０１１０】
基体１と、紫外線硬化樹脂を含む装飾層３との間に、熱硬化樹脂を含む接着層２を設けた場合には、その接着層２の厚さに応じて、装飾層３の剥離状況および摩耗状況に大きな差異が生じた。
【０１１１】
詳細には、基体１と装飾層３との間に接着層２を介在させても、その接着層２の厚さが１０μｍよりも小さい場合（実験例１−１）および接着層２の厚さが５０μｍよりも大きい場合（実験例１−６）には、接着層２を設けなかった場合（実験例１−７）と同様に、装飾層３が基体１から剥離すると共に、その装飾層３の表面に傷が発生した。この装飾層３の剥離状況を調べてみると、装飾層３が接着層２から剥離したのではなく、接着層２が基体１から剥離していた。
【０１１２】
これに対して、接着層２の厚さが１０μｍ〜５０μｍである場合（実験例１−２〜１−５）には、装飾層３が基体１から剥離しないと共に、その装飾層３の表面に傷が発生しなかった。
【０１１３】
この結果は、熱硬化樹脂を含む接着層２の厚さが１０μｍ〜５０μｍであると、基体１に対する密着性の観点において接着層２の厚さが適正化されるため、その基体１に対する接着層２の密着性が特異的に向上することを表している。これにより、基体１に対して装飾層３が接着層２を介して強固に結合されるため、その装飾層３が基体１から著しく剥離しにくくなる。このように、接着層２の形成材料として共通の材料（熱硬化樹脂）を用いているにもかかわらず、その接着層２の厚さに応じて装飾層３の剥離状況に著しい差異が生じることは、表１に示した結果から明らかである。
【０１１４】
特に、接着層２の厚さが適正な範囲内（＝１０μｍ〜５０μｍ）である場合（実験例１−１３〜１−１９）には、基体１の材質（樹脂の種類）に応じて、装飾層３の剥離状況および摩耗状況に若干の差異が生じた。
【０１１５】
詳細には、基体１の材質がアクリロニトリルとブタジエンとスチレンとの共重合体、アクリル樹脂、ナイロン、ポリエチレン、ポリスチレンおよびポリカーボネートである場合（実験例１−１３〜１−１８）には、基体１の材質がポリ塩化ビニルである場合（実験例１−１９）と比較して、装飾層３が基体１からより剥離しにくくなると共に、その装飾層３の表面に傷がより発生しにくくなった。
【０１１６】
より具体的には、鉛筆硬度試験の試験結果に着目すると、基体１の材質がポリ塩化ビニルである場合には、２Ｈの鉛筆を用いた場合には装飾層３の表面に傷が発生しなかったが、６Ｈの鉛筆を用いた場合には装飾層３の表面に傷が発生した。これに対して、基体１の材質がアクリロニトリルとブタジエンとスチレンとの共重合体などである場合には、２Ｈの鉛筆を用いた場合および６Ｈの鉛筆を用いた場合のいずれにおいても、装飾層３の表面に傷が発生しなかった。
【０１１７】
また、基体１の材質がアクリロニトリルとブタジエンとスチレンとの共重合体、ポリエチレン、ポリスチレンおよびポリカーボネートである場合（実験例１−１３，１−１６〜１−１８）には、基体１の材質がアクリル樹脂およびナイロンである場合（実験例１−１４，１−１５）と比較して、装飾層３の表面に傷が発生することを抑制したまま、その装飾層３が基体１からさらに剥離しにくくなった。
【０１１８】
＜２．積層体の作製および評価２＞
次に、接着層２の製造方法と積層体の耐剥離性および耐摩耗性との関係を調べるために、以下の手順により、図１に示した積層体を作製した。
【０１１９】
＜２−１．作製＞
（実験例２）
表３に示したように、溶剤比Ａおよび溶剤比Ｂを変更したことを除き、実験例１−３と同様の手順により、積層体を作製した。溶剤比Ａおよび溶剤比Ｂを変更する場合には、有機溶剤（エチレングリコールモノブチルエーテル）の混合量を変更した。
【０１２０】
＜２−２．評価＞
積層体の耐剥離性および耐摩耗性を調べたところ、表３に示した結果が得られた。耐剥離性および耐摩耗性を調べる手順は、上記した通りである。なお、表３には、参考までに、表１および表２に示した実験例１−３，１−７，１−１３，１−１５，１−１６に関する結果も併せて示している。
【０１２１】
【表３】
0005938812.tif 000004
【０１２２】
熱硬化性樹脂溶液を用いて接着層２を形成する場合（実験例１−３，１−１３，１−１５，１−１６，２）には、溶剤比Ａに応じて装飾層３の状態に大きな差異が発生した。
【０１２３】
詳細には、溶剤比Ａが４未満である場合（実験例２）には、適正な厚さとなるように接着層２を形成できなかったため、接着層２を設けなかった場合（実験例１−７）と同様の結果が得られた。すなわち、装飾層３が基体１から剥離すると共に、その装飾層３の表面に傷が発生した。
【０１２４】
これに対して、溶剤比Ａが４以上である場合（実験例１−３，１−１３，１−１５，１−１６）には、適正な厚さとなるように接着層２を形成できたため、装飾層３が基体１から剥離しないと共に、その装飾層３の表面に傷が発生しなかった。
【０１２５】
この結果は、熱硬化性樹脂溶液中に多量の有機溶剤が含有されていると、接着層２の厚さを制御しやすくなるため、適正な厚さとなるように接着層２を形成しやすくなることを表している。これにより、適正な厚さを有する接着層２を容易かつ安定に形成できると考えられる。
【０１２６】
表１〜表３に示した結果から、基体１と装飾層（紫外線硬化樹脂）３との間に接着層２（熱硬化樹脂）が設けられており、その接着層２の厚さが１０μｍ〜５０μｍであると、耐剥離性および耐摩耗性が向上した。
【０１２７】
以上、実施形態および実施例を挙げながら本発明を説明したが、本発明は実施形態および実施例において説明した態様に限定されず、種々の変形が可能である。例えば、本発明の積層体は、上記した用途に限られず、他の用途に適用されてもよい。
【符号の説明】
【０１２８】
１…基体、２…接着層、３…装飾層、４…保護層。
【図１】
0005938812.tif 000005
【図２】
0005938812.tif 000006
【図３】
0005938812.tif 000007
【図４】
0005938812.tif 000008